"重合性化合物を含み、インクジェット方式の液滴吐出により、爪の表面上に供給され、光照射により硬化することを特徴とする爪被覆用インク。前記重合性化合物は、皮膚一次刺激性インデックスP.I.I.の値が3以下である請求項1に記載の爪被覆用インク。前記重合性化合物として、フェノキシエチルアクリレートを含む請求項1または2に記載の爪被覆用インク。前記重合性化合物として、前記フェノキシエチルアクリレートに加え、アクリル酸2-2-ビニロキシエトキシエチル、ジプロピレングリコールジアクリレート、トリプロピレングリコールジアクリレート、および、4-ヒドロキシブチルアクリレートよりなる群から選択される少なくとも1種を含む請求項3に記載の爪被覆用インク。前記重合性化合物として、ジメチロールトリシクロデカンジアクリレートおよびアミノアクリレートのいずれか一方を含む請求項1ないし4のいずれか1項に記載の爪被覆用インク。当該爪被覆用インクは、さらに金属粒子を含む請求項1ないし5のいずれか1項に記載の爪被覆用インク。前記金属粒子は、鱗片状をなしている請求項6に記載の爪被覆用インク。前記金属粒子の構成材料は、アルミニウム、鉄、ニッケル、および銀のうちの少なくとも1種である請求項6または7に記載の爪被覆用インク。前記金属粒子の平均粒径は、500nm以上2μm以下である請求項6ないし8のいずれか1項に記載の爪被覆用インク。さらに、光重合開始剤を含む請求項1ないし9のいずれか1項に記載の爪被覆用インク。請求項1ないし10のいずれか1項に記載の爪被覆用インクをインクジェット方式の液滴吐出により、手足の爪または人工爪の表面に供給した後、光照射により前記爪被覆用インクを硬化させることを特徴とする爪被覆方法。本発明の目的は、インクジェット方式の液滴吐出において安定的に吐出可能であり、かつ手指の爪または人工爪に対して緻密な吐出物被膜を簡単に施すことができる爪被覆用インク、および、専門家でなくても手指の爪または人工爪に対して緻密な吐出物被膜を簡単に施すことができる爪被覆方法を提供することにある。このような目的は、下記の本発明により達成される。本発明の爪被覆用インクは、重合性化合物を含み、インクジェット方式の液滴吐出により、爪の表面上に供給され、光照射により硬化することを特徴とする。これにより、インクジェット方式の液滴吐出において安定的に吐出可能であり、かつ手指の爪または人工爪に対して緻密な吐出物被膜を簡単に施すことができる爪被覆用インクが得られる。本発明の爪被覆用インクでは、前記重合性化合物は、皮膚一次刺激性インデックスP.I.I.の値が3以下であることが好ましい。これにより、手指の爪に爪被覆用インクを直接供給し、被膜を形成したとしても、爪や周辺の皮膚に悪影響を及ぼし難くなる。このため、このような重合性化合物を含む爪被覆用インクを用いることにより、生体安全性の高い爪被覆用被膜を形成することが可能になる。本発明の爪被覆用インクでは、前記重合性化合物として、フェノキシエチルアクリレートを含むことが好ましい。これにより、保存安定性、反応性および速乾性に優れた爪被覆用インクが得られ、形成された被膜は耐擦性に優れたものとなる。また、当該爪被覆用インクが金属粒子を含む場合、金属粒子の分散性を高めることができ、金属特有の美感や質感が高い被膜を形成し得る爪被覆用インクが得られる。本発明の爪被覆用インクでは、前記重合性化合物として、前記フェノキシエチルアクリレートに加え、アクリル酸2-2-ビニロキシエトキシエチル、ジプロピレングリコールジアクリレート、トリプロピレングリコールジアクリレート、および、4-ヒドロキシブチルアクリレートよりなる群から選択される少なくとも1種を含むことが好ましい。これにより、保存安定性、反応性および速乾性に優れた爪被覆用インクが得られ、形成された被膜は耐擦性に優れたものとなる。また、当該爪被覆用インクが金属粒子を含む場合、金属粒子の分散性を高めることができ、金属特有の美感や質感が高い被膜を形成し得る爪被覆用インクが得られる。本発明の爪被覆用インクでは、前記重合性化合物として、ジメチロールトリシクロデカンジアクリレートおよびアミノアクリレートのいずれか一方を含むことが好ましい。これにより、保存安定性に優れた爪被覆用インクが得られ、形成された被膜は耐擦性に優れたものとなる。また、当該爪被覆用インクが金属粒子を含む場合、金属粒子の分散性を高めることができ、金属特有の美感や質感が高い被膜を形成し得る爪被覆用インクが得られる。本発明の爪被覆用インクは、さらに金属粒子を含むことが好ましい。これにより、金属特有の光沢感を有する緻密な被膜を形成し得る爪被覆用インクが得られる。本発明の爪被覆用インクでは、前記金属粒子は、鱗片状をなしていることが好ましい。これにより、金属粒子は平坦面を有するものとなり、光の全反射を起こし易いものとなる。このため、このような形状の金属粒子を含む爪被覆用インクを爪の表面上に供給したとき、金属粒子の主面が様々な向きを指向するため、それに伴って様々な方向からの光を全反射することができる光反射性を有する被膜が得られる。その結果、金属特有の光輝性を有する爪被覆用被膜が得られる。本発明の爪被覆用インクでは、前記金属粒子の構成材料は、アルミニウム、鉄、ニッケル、および銀のうちの少なくとも1種であることが好ましい。これにより、金属光沢性の特に高い爪被覆用被膜を形成し得る爪被覆用インクが得られる。本発明の爪被覆用インクでは、前記金属粒子の平均粒径は、500nm以上2μm以下であることが好ましい。これにより、爪被覆用インクを用いて施される被膜の光沢感、高級感をさらに優れたものにすることができる。本発明の爪被覆用インクでは、さらに、光重合開始剤を含むことが好ましい。これにより、重合性化合物の重合反応を促進することができる。本発明の爪被覆方法は、本発明の爪被覆用インクをインクジェット方式の液滴吐出により、手足の爪または人工爪の表面に供給した後、光照射により前記爪被覆用インクを硬化させることを特徴とする。これにより、専門家でなくても手指の爪または人工爪に対して緻密な吐出物被膜を簡単に施すことができる。以下、本発明の好適な実施形態について詳細に説明する。≪爪被覆用インク≫まず、本発明の爪被覆用インクについて説明する。爪被覆用インクとしては、爪を化粧するためのネイルアート用インク、爪を保護するための爪保護用インク、爪に治療等を施すための爪医療用インク等の手指の爪や人工爪の表面に被膜を形成するためのインクが挙げられる。なお、被覆とは、被膜によって爪の表面全体を覆うことに限られず、表面の一部を覆う場合も含む。以下では、代表的に、ネイルアート用インクについて説明する。本発明の爪被覆用インクの一形態としてのネイルアート用インクは、爪の表面に供給され、硬化することによりネイルアートを施すことができるインクである。このような本発明の一形態であるネイルアート用インクは、重合性化合物を含み、インクジェット方式の液滴吐出により、爪の表面に供給される。供給後、ネイルアート用インクに光を照射すると、硬化して爪の表面に被膜として定着する。このため、ネイリスト等の専門家に依頼しなくても、簡単にネイルアートを施すことができる。しかも、インクジェット方式の液滴吐出によれば、紙等にインクジェット印刷するのと同等の速度および同等の精細度でネイルアート用インクを供給することができるので、極めて短時間で極めて緻密なネイルアートを施すことができる。さらには、前述したように本発明のネイルアート用インクは、光硬化性を有しているため、爪の表面に供給された後、すぐに光を照射すれば、速やかに定着される。このため、インクの滲みが抑制された緻密で十分な厚さのネイルアートを施すことができる。以下、ネイルアート用インクの各構成成分について説明する。金属粒子本発明の一形態であるネイルアート用インクは、後述する重合性化合物の他に金属粒子を含んでいてもよい。金属粒子は、金属を含む粒子であればいかなるものでもよく、その構成材料としては、アルミニウム、鉄、ニッケル、クロム、銀、金、白金、スズ、亜鉛、インジウム、チタン、銅のような金属の単体あるいはこれらの合金、混合物が挙げられる。また、ネイルアート用インク中に含まれる金属粒子は、2種以上の粒子を混合したものであってもよい。これらのうち、金属粒子の構成材料は、アルミニウム、鉄、ニッケル、および銀のうちの少なくとも1種であるのが好ましい。これらの金属材料は光反射率に優れていることから、これらの金属材料を含むネイルアート用インクは、金属光沢性の特に高いネイルアートを施し得るものとなる。金属粒子の形状としては、特に限定されず、略球状、鱗片状、針状等の形状が挙げられる。このうち、ネイルアート用インク中に含まれる金属粒子は、鱗片状をなしているのが好ましい。このような形状の金属粒子は、平坦面を有するものとなるため、光の全反射を起こし易い。このため、このような形状の金属粒子を含むネイルアート用インクを爪の表面上に供給したとき、金属粒子の主面が様々な向きを指向するため、それに伴って様々な方向からの光を全反射することができる光反射性を有する被膜が得られる。その結果、金属特有の光輝性を有するネイルアートが得られる。また、このような形状の金属粒子は、インクジェット法により爪の表面上に供給されたとき、その供給量にもよるが、自ずと、その主面が爪の表面に沿うように配置され易くなる。このため、得られた被膜は、一定の向きに配置された金属粒子に基づいて、所定の方向に高い光反射性を有するものとなる。このような被膜は、金属材料が本来有している金属光沢感を十分に再現し得るものであり、得られたネイルアートは、美感、質感において特に優れたものとなる。なお、本発明において鱗片状とは、平板状、湾曲板状等のように、所定の角度から観察した際平面視した際の面積が、当該観察方向と直交する角度から観察した際の面積よりも大きい形状のことをいい、特に、投影面積が最大となる方向から観察した際平面視した際の面積S1[μm2]と、当該観察方向と直交する方向のうち観察した際の面積が最大となる方向から観察した際の面積S0[μm2]に対する比率S1/S0が、好ましくは2以上であり、より好ましくは5以上であり、さらに好ましくは8以上である形状のことをいう。なお、この値には、例えば、任意の10個の金属粒子について評価し、それらの平均値が採用される。また、金属粒子の平面視形状は、特に限定されず、ランダムな形状であってもよいが、例えば、円形、多角形、星形、三日月形、環状等の形状であってもよい。金属粒子の平均粒径は、500nm以上2μm以下であるのが好ましく、800nm以上1.8μm以下であるのがより好ましい。これにより、ネイルアート用インクを用いて施されるネイルアートの光沢感、高級感をさらに優れたものにすることができる。なお、本発明において、平均粒径とは、個数基準の平均粒径のことをいい、投影面積が最大となる方向から観察した際の面積S1と同一の面積を有する真円の直径の平均値のことをいう。また、金属粒子は、必要に応じて、上述した金属材料からなる粒子の表面に各種の表面処理を施したものでもよい。表面処理としては、例えば、各種カップリング剤、アルコキシシラン化合物を結合させる処理が挙げられる。ネイルアート用インク中の金属粒子の含有量は、0.1質量以上5質量以下であるのが好ましく、0.5質量3質量以下であるのがより好ましい。これにより、ネイルアート用インクを用いて施されるネイルアートの光沢感、高級感をさらに優れたものにすることができる。なお、光硬化性のインクにおいて、金属粒子はインクの硬化を促進する触媒機能を有する。この触媒機能は、酸素を遮断した環境下でより顕在化するため、金属粒子の含有量が多過ぎる場合、ネイルアート用インクを気密容器内で保存する際に、ネイルアート用インクが硬化してしまうおそれがある。ネイルアート用インク中の金属粒子の含有量が前記範囲内であれば、前記ネイルアートの光沢感、高級感を損なうことなく、保存中のネイルアート用インクが硬化してしまうのを防止することができる。このような金属粒子は、いかなる方法で製造されたものであってもよく、例えば、インゴット等を粉砕することにより得られた粗大粉末を所望の粒径まで粉砕する粉砕法、蒸着等の気相成膜法等によりフィルム上に形成した金属膜を前記フィルムから剥離粉砕させる方法特に、液体中において剥離粉砕を行い、前記液体中に分散させる方法、化学的な造粒法等の方法により製造することができるが、本発明において、金属粉末は、各種アトマイズ法により製造されたものであるのが好ましい。アトマイズ法では、溶融金属溶湯を水やガス等の冷却剤に衝突させ、微粉化して製造する方法である。このため、粒径の揃った金属粒子が得られる。したがって、アトマイズ法で製造された金属粒子を用いることにより、均一性の高いネイルアートを施し得るネイルアート用インクが得られる。また、アトマイズ法では、粗大粒子が発生し難いので、ネイルアート用インクの吐出安定性をより高めることができる。なお、アトマイズ法の中でも冷却剤として水を用いる水アトマイズ法で製造された金属粒子が好ましく用いられる。水アトマイズ法では、溶融金属と水とが衝突した際に、微粉化された溶融金属の表面が急速かつ均一に酸化することとなる。その結果、得られた金属粒子の表面には、均一な酸化被膜が形成されることとなり、前述した金属粒子による触媒機能が抑制されることとなる。なお、水との接触時間は一瞬であり、形成される酸化被膜は極薄いものなので、酸化被膜が金属粒子の光沢感に影響を及ぼすことはほとんどない。このため、水アトマイズ法により、ネイルアート用インクの保存安定性に寄与するとともに、光沢感に優れたネイルアートを形成し得る金属粒子を得ることができる。また、金属粒子を鱗片状にするためには、アトマイズ法で金属粒子を製造した後、圧延処理を施すようにすればよい。圧延処理としては、例えば、ロール圧延、ボールミル、スタンプミル等を用いた処理が用いられる。色材本発明の爪被覆用インクは、一般に使用される色材を含有していてもよい。一般に使用される色材として、光重合性化合物に溶解または分散可能な染料、顔料等が挙げられる。顔料としては、有機顔料、無機顔料等が使用できる。インクが色材を含有するカラーインクである場合、インクによって爪に色を付与することができる。なお、色材を含有しない場合、爪被覆用インクは、いわゆるクリアーインクとなる。クリアーインクの場合、爪本来の色を活かした保護層や、爪にクリアー感を付与する被膜を形成することができる。重合性化合物上述したように、本発明の一形態であるネイルアート用インクは、光の照射により重合し、硬化する成分である重合性化合物を含んでいる。このような成分を含むことにより、ネイルアート用インクを用いて形成されるネイルアートの耐擦性、耐水性、耐溶剤性等を優れたものとすることができる。重合性化合物は、液状をなすものであり、ネイルアート用インクにおいて、金属粒子を分散する分散媒として機能するものであるのが好ましい。これにより、別途、ネイルアートの形成過程において除去蒸発される分散媒を用いる必要がなく、分散媒を除去するプロセスが不要になるため、ネイルアートをより短時間で形成することができる。また、分散媒として一般に使用される有機溶媒を含める必要がないため、揮発性有機化合物VOCの発生を防止することができ、環境保全あるいは安全性の観点から有用である。なお、分散媒として使用される有機溶媒は、一般に皮膚刺激性がやや強いので、これを含まないことは爪の表面に直接供給されるネイルアート用インクとしては望ましい。また、重合性化合物を含むことにより、下地に対するネイルアートの密着性を優れたものとすることができる。このため、重合性化合物を含むネイルアート用インクは、手指の爪だけでなく、その表面を被覆する保護膜上や、各種の材料からなる人工爪の表面上においても、剥離し難いネイルアートを形成することができる。重合性化合物としては、光の照射により重合する成分であればよく、例えば、各種モノマー、各種オリゴマーダイマー、トリマー等を含む。等を用いることができるが、ネイルアート用インクは、重合性化合物として、少なくともモノマー成分を含むものであるのが好ましい。モノマーは、オリゴマー成分等に比べて、一般に低粘度の成分であるため、ネイルアート用インクの吐出安定性を特に優れたものとする上で有利である。具体的には、メタアクリル酸、イタコン酸、クロトン酸、イソクロトン酸、マレイン酸のような不飽和カルボン酸を含むものが好ましく用いられる。より具体的には、イソボニルアクリレート、4-ヒドロキシブチルアクリレート、ラウリルアクリレート、2-メトキシエチルアクリレート、フェノキシエチルアクリレート、イソオクチルアクリレート、ステアリルアクリレート、シクロヘキシルアクリレート、2-エトキシエチルアクリレート、ベンジルアクリレート、1H,1H,5H-オクタフルオロペンチルアクリレート、1H,1H,5H-オクタフルオロペンチルメタアクリレート、2-ヒドロキシエチルアクリレート、2-ヒドロキシプロピルアクリレート、イソブチルアクリレート、t-ブチルアクリレート、テトラヒドロフルフリルアクリレート、エチルカルビトールアクリレート、2,2,2-トリフルオロエチルアクリレート、2,2,2-トリフルオロエチルメタアクリレート、2,2,3,3-テトラフルオロプロピルアクリレート、メトキシトリエチレングリコールアクリレート、メトキシトリエチレングリコールアクリレート、PO変性ノニルフェノールアクリレート、EO変性ノニルフェノールアクリレート、EO変性2エチルヘキシルアクリレート、EO変性ノニルフェノールアクリレート、フェニルグリシジルエーテルアクリレート、フェノキシジエチレングリコールアクリレート、EO変性フェノールアクリレート、フェノキシエチルアクリレート、EO変性フェノールアクリレート、EO変性クレゾールアクリレート、メトキシポリエチレングリコールアクリレート、ジプロピレングリコールアクリレート、ジシクロペンテニルアクリレート、ジシクロペンテニルオキシエチルアクリレート、2-n-ブチル-2-エチル-1,3-プロパンジオールジアクリレート、トリプロピレングリコールジアクリレート、テトラエチレングリコールジアクリレート、1,9-ノナンジオールジアクリレート、1,4-ブタンジオールジアクリレート、ビスフェノールAEO変性ジアクリレート、1,6-ヘキサンジオールジアクリレート、ポリエチレングリコール200ジアクリレート、ポリエチレングリコール300ジアクリレート、ネオペンチルグリコールヒドロキシピパレートジアクリレート、2-エチル-2-ブチル-プロパンジオールジアクリレート、ポリエチレングリコール400ジアクリレート、ポリエチレングリコール600ジアクリレート、ポリプロピレングリコールジアクリレート、1,9-ノナンジオールジアクリレート、1,6-ヘキサンジオールジアクリレート、ビスフェノールAEO変性ジアクリレート、ビスフェノールAEO変性ジアクリレート、ビスフェノールAEO変性ジアクリレート、PO変性ビスフェノールAジアクリレート、EO変性水添ビスフェノールAジアクリレート、ジプロピレングリコールジアクリレート、ポリプロピレングリコールジアクリレート、トリメチロールプロパントリアクリレート、ペンタエリスリトールトリアクリレート、トリメチロールプロパンEO変性トリアクリレート、グリセリンPO付加トリアクリレート、トリスアクリロイルオキシエチルフォスフェート、ペンタエリスリトールテトラアクリレート、PO変性トリメチロールプロパントリアクリレート、PO変性トリメチロールプロパントリアクリレート、トリスアクリロキシエチルイソシアヌレート、ペンタエリスリトールトリアクリレート、トリメチロールプロパントリアクリレート、ペンタエリスリトールトリアクリレート、アクリル酸2-2-ビニロキシエトキシエチル等が挙げられる。中でも、4-ヒドロキシブチルアクリレート、フェノキシエチルアクリレート、フェノキシエチルアクリレート、ジシクロペンテニルアクリレート、ジシクロペンテニルオキシエチルアクリレート、トリプロピレングリコールジアクリレート、テトラエチレングリコールジアクリレート、ジプロピレングリコールジアクリレート、トリメチロールプロパントリアクリレート、トリメチロールプロパンEO変性トリアクリレート、ペンタエリスリトールテトラアクリレート、ペンタエリスリトールトリアクリレート、アクリル酸2-2-ビニロキシエトキシエチルが好ましい。特に、ネイルアート用インクは、重合性化合物としてフェノキシエチルアクリレートを含むものであるのが好ましい。これにより、ネイルアート用インクの保存安定性を優れたものとしつつ、インクジェット法による吐出後のネイルアート用インクの反応性を特に優れたものとし、ネイルアートの速乾性を特に優れたものとすることができるとともに、形成されるネイルアートの耐擦性等を特に優れたものとすることができる。また、この重合性化合物は、金属粒子の分散性や、着色剤を添加したときの発色性に優れている。このため、着色剤本来の鮮やかな色を発色しつつ、金属粒子をムラなく均一に分散させ、美感や質感が特に高いネイルアートが得られる。また、ネイルアート用インクは、重合性化合物として、フェノキシエチルアクリレートに加え、アクリル酸2-2-ビニロキシエトキシエチル、ジプロピレングリコールジアクリレート、トリプロピレングリコールジアクリレート、および、4-ヒドロキシブチルアクリレートよりなる群から選択される少なくとも1種を含むものであるのが好ましい。これにより、ネイルアート用インクの保存安定性を優れたものとしつつ、インクジェット法による吐出後のネイルアート用インクの反応性を特に優れたものとし、ネイルアートの速乾性を特に優れたものとすることができるとともに、形成されるネイルアートの耐擦性等を特に優れたものとすることができる。また、これらの重合性化合物は、フェノキシエチルアクリレートとともに用いられることで、金属粒子の分散性や、着色剤を添加したときの発色性を特に高めることができる。このため、着色剤本来の鮮やかな色を発色しつつ、金属粒子をムラなく均一に分散させ、美感や質感が特に高いネイルアートが得られる。なお、ネイルアート用インクは、重合性化合物として、モノマー以外に、オリゴマーを含むものとしてもよい。特に多官能のオリゴマーを含むものであるのが好ましい。これにより、ネイルアート用インクの保存安定性を優れたものとしつつ、形成されるパターンの耐擦性等を特に優れたものとすることができる。なお、本発明では、重合性化合物の中でも、分子の骨格中に繰り返し構造を有し、分子量が600以上のものをオリゴマーと呼ぶ。オリゴマーとしては、繰り返し構造がウレタンであるウレタンオリゴマー、繰り返し構造がエポキシであるエポキシオリゴマー等が好ましく用いられる。また、ネイルアート用インクは、前記重合性化合物として、ジメチロールトリシクロデカンジアクリレートおよびアミノアクリレートのいずれか一方を含むのが好ましい。これにより、ネイルアート用インクの保存安定性をより優れたものとしつつ、形成されるネイルアートの耐擦性等をさらに優れたものとすることができる。また、これらの重合性化合物は、金属粒子の分散性や、着色剤を添加したときの発色性を特に高めることができる。このため、着色剤本来の鮮やかな色を発色しつつ、金属粒子をムラなく均一に分散させ、美感や質感が特に高いネイルアートが得られる。ネイルアート用インク中の重合性化合物の含有量は、40質量以上80質量以下であるのが好ましく、45質量以上75質量以下であるのがより好ましい。また、本発明の一形態であるネイルアート用インクは、手指の爪の表面に直接供給される場合もあることから、爪や皮膚に対する刺激が低いものが好ましい。具体的には、ネイルアート用インク中の重合性化合物は、化学品の皮膚刺激性の指標である皮膚一次刺激性インデックスP.I.I.PrimarySkinIrritationIndexの値が3以下であるのが好ましく、2以下であるのがより好ましく、1以下であるのがさらに好ましい。重合性化合物のP.I.I.が前記範囲内であれば、手指の爪にネイルアート用インクを直接供給し、ネイルアートを形成したとしても、爪や周辺の皮膚に悪影響を及ぼし難くなる。このため、このような重合性化合物を含むネイルアート用インクを用いることにより、生体安全性の高いネイルアートを形成することが可能になる。なお、皮膚一次刺激性インデックスP.I.I.は、FederalRegister1972に準拠した試験により評価される。また、P.I.I.の値が3以下である重合性化合物は、ネイルアート用インクの重合性化合物の総量に対して50質量以上であるのが好ましく、60質量以上であるのがより好ましい。これにより、ネイルアート用インクの重合性化合物の特性は、低P.I.I.のもので支配的となり、爪やその周囲の皮膚に対する悪影響が特に抑えられることとなる。その結果、とりわけ生体安全性の高いネイルアート用インクが得られる。その他の成分本発明の一形態であるネイルアート用インクは、上述した以外の成分その他の成分を含んでいてもよい。このような成分としては、例えば、光重合開始剤、着色剤、スリップ剤レベリング剤、分散剤、重合促進剤、重合禁止剤、浸透促進剤、湿潤剤保湿剤、定着剤、防黴剤、防腐剤、酸化防止剤、キレート剤、増粘剤、増感剤増感色素等が挙げられる。光重合開始剤は、紫外線等のエネルギー線が照射されることにより、活性化してラジカルやカチオン等の活性種を発生し、上記重合性化合物の重合反応を開始させ得るものであれば特に限定されない。光重合開始剤としては、光ラジカル重合開始剤や光カチオン重合開始剤を使用することができるが、光ラジカル重合開始剤を使用することが好ましい。光重合開始剤を用いる場合、当該光重合開始剤は、紫外線領域に吸収ピークを有していることが好ましい。光ラジカル重合開始剤としては、例えば、芳香族ケトン類、アシルホスフィンオキサイド化合物、芳香族オニウム塩化合物、有機過酸化物、チオ化合物チオキサントン化合物、チオフェニル基含有化合物等、ヘキサアリールビイミダゾール化合物、ケトオキシムエステル化合物、ボレート化合物、アジニウム化合物、メタロセン化合物、活性エステル化合物、炭素ハロゲン結合を有する化合物、アルキルアミン化合物等が挙げられる。これらの中でも、重合性化合物への溶解性および硬化性の観点から、アシルホスフィンオキサイド化合物およびチオキサントン化合物から選択される少なくとも1種が好ましく、アシルホスフィンオキサイド化合物およびチオキサントン化合物を併用することがより好ましい。光ラジカル重合開始剤の具体例としては、アセトフェノン、アセトフェノンベンジルケタール、1-ヒドロキシシクロヘキシルフェニルケトン、2,2-ジメトキシ-2-フェニルアセトフェノン、キサントン、フルオレノン、べンズアルデヒド、フルオレン、アントラキノン、トリフェニルアミン、カルバゾール、3-メチルアセトフェノン、4-クロロベンゾフェノン、4,4’-ジメトキシベンゾフェノン、4,4’-ジアミノベンゾフェノン、ミヒラーケトン、ベンゾインプロピルエーテル、ベンゾインエチルエーテル、ベンジルジメチルケタール、1-4-イソプロピルフェニル-2-ヒドロキシ-2-メチルプロパン-1-オン、2-ヒドロキシ-2-メチル-1-フェニルプロパン-1-オン、チオキサントン、ジエチルチオキサントン、2-イソプロピルチオキサントン、2-クロロチオキサントン、2-メチル-1-[4-メチルチオフェニル]-2-モルホリノ-プロパン-1-オン、ビス2,4,6-トリメチルベンゾイル-フェニルフォスフィンオキサイド、2,4,6-トリメチルベンゾイル-ジフェニル-フォスフィンオキサイド、2,4-ジエチルチオキサントン、およびビス-2,6-ジメトキシベンゾイル-2,4,4-トリメチルペンチルフォスフィンオキシド等が挙げられ、これらのうちから選択される1種または2種以上を組み合わせて用いることができる。ネイルアート用インク中における光重合開始剤の含有量は、0.5質量以上10質量以下であるのが好ましい。光重合開始剤の含有量が前記範囲であると、硬化速度が十分大きく、かつ、光重合開始剤の溶け残りや光重合開始剤に由来する着色がほとんどなくなる。また、着色剤としては、前述したように、顔料、染料等が用いられる。その含有量は、0.5質量以上10質量以下程度であるのが好ましい。着色剤の含有量が前記範囲であると、速乾性および発色性に優れたネイルアートを形成し得るネイルアート用インクが得られる。なお、インクジェット方式の液滴吐出により爪の表面にネイルアート用インクを供給する場合には、通常、色の三原色に合わせて調製された3種類の着色剤をそれぞれ添加した3種類のネイルアート用インクが用意される。また、必要に応じて、それ以外の色の着色剤を添加したネイルアート用インクや着色剤を含まないネイルアート用インククリアーインクも追加して用意される。そして、これらのネイルアート用インクを液滴吐出装置インクジェットプリンターに供給することによって、フルカラーのネイルアートを形成することができる。この際、少なくとも1つのネイルアート用インクに金属粒子を含む本発明の爪被覆用インクが適用されていると、得られたネイルアートは金属特有の光沢感を有し、美感や質感が特に高いものとなる。ネイルアート用インクがスリップ剤を含むものであると、レベリング作用により記録物の表面が平滑になり、耐擦性が向上する。スリップ剤としては、特に限定されないが、例えば、ポリエステル変性シリコーンやポリエーテル変性シリコーン等のシリコーン系界面活性剤を用いることができ、ポリエーテル変性ポリジメチルシロキサンまたはポリエステル変性ポリジメチルシロキサンを用いることが好ましい。ネイルアート用インクが分散剤を含むものであると、金属粒子の分散性を優れたものとすることができ、ネイルアート用インクの保存安定性、吐出安定性を特に優れたものとすることができる。分散剤としては、特に限定されないが、例えば、ポリオキシアルキレンポリアルキレンポリアミン、ビニル系ポリマーおよびコポリマー、アクリル系ポリマーおよびコポリマー、ポリエステル、ポリアミド、ポリイミド、ポリウレタン、アミノ系ポリマー、含珪素ポリマー、含硫黄ポリマー、含フッ素ポリマー、エポキシ樹脂等が挙げられる。ネイルアート用インクが重合禁止剤を含むものであると、保存中のネイルアート用インクにおいて重合性化合物の重合反応に対する禁止効果が発現し、保存安定性を高めることができる。重合禁止剤としては、特に限定されない該、例えば、p-ハイドロキノン、p-メトキシフェノールのようなフェノール系の重合禁止剤、p-ベンゾキノン、2,5-ジ-tert-ブチルベンゾキノンのようなキノン系の重合禁止剤等を用いることができる。ネイルアート用インク中における重合禁止剤の含有量は、0.05質量以上1質量以下であるのが好ましく、0.1質量以上0.5質量以下であるのがより好ましい。重合禁止剤の含有量が前記範囲であると、保存中の重合反応を確実に抑制する一方、印刷後に硬化させる際の硬化速度が著しく低下するのを防止することができる。なお、重合禁止剤が重合禁止作用を発揮するためには、酸素が必要になる場合が多い。したがって、重合禁止剤を含むネイルアート用インクを、空気との接触を避けた状態で保存した場合、重合禁止作用が発揮されず、保存中にネイルアート用インクが硬化してしまう。これに対し、重合禁止剤を含むネイルアート用インクに後述する濃度の酸素を溶存させることにより、金属粒子による触媒機能を抑え込む作用のみならず、重合禁止剤による重合禁止作用もが長期にわたって発揮され、脱気処理を施したネイルアート用インクを気密容器内で特に安定して保存することができる。また、前述したように、本発明の爪被覆用インクは、爪被覆用被膜の形成過程において除去蒸発される有機溶剤を含まないものであるのが好ましい。これにより、揮発性有機化合物VOCの問題の発生を効果的に防止することができる。本発明の爪被覆用インクの室温20°Cでの粘度は、20mPas以下であるのが好ましく、3mPas以上15mPas以下であるのがより好ましい。これにより、インクジェット法による液滴吐出を好適に行うことができる。なお、この上記粘度は、DKSHジャパン社製のレオメーターMCR300を用いて測定された値である。また、本発明の爪被覆用インクは、酸素を溶存しているのが好ましい。これにより、爪被覆用インクを気密容器内で保存した場合でも、インクが硬化してしまい液滴吐出に適しなくなるのを防止することができる。これは、爪被覆用インクが金属粒子を含む場合、金属粒子が、重合性化合物の重合反応を促進する触媒として機能するため、保存中のインクが硬化してしまうのに対し、酸素は、この触媒機能を阻害する効果重合禁止効果をもたらすからである。したがって、爪被覆用インク中に酸素が溶存していると、金属粒子による触媒機能が抑制され、保存中の爪被覆用インクの硬化を抑制することができ、その後のインクジェット法による液滴吐出を好適に行うことができる。爪被覆用インク中の溶存酸素濃度は、25°Cにおいて0.1ppm以上25ppm以下であるのが好ましく、1ppm以上20ppm以下であるのがより好ましく、3ppm以上15ppm以下であるのがさらに好ましい。溶存酸素濃度を前記範囲とすることにより、爪被覆用インクの保存安定性と吐出安定性とを高度に両立することができる。すなわち、溶存酸素濃度が前記下限値を下回ると、酸素による上記重合禁止効果が不十分になり、保存中の爪被覆用インクの粘度が上昇するおそれがある。一方、溶存酸素濃度が前記上限値を上回ると、溶存酸素が多くなり過ぎて気泡が生じ易くなり、吐出安定性が低下するおそれがある。なお、溶存酸素濃度の測定には、例えば、ヨウ素滴定法、ミラー変法、隔膜電極法等の測定方法を用いることができる。特に溶存酸素計例えば、東亜ディーケーケー株製DO-32A等によれば、比較的簡単に測定することができる。また、本発明の爪被覆用インクの溶存酸素濃度は、飽和溶存酸素濃度の1以上70以下であるのが好ましく、5以上65以下であるのがより好ましく、10以上60以下であるのがさらに好ましい。これにより、酸素による重合禁止効果を十分に確保しつつ、気泡の発生を確実に抑制することができる。その結果、爪被覆用インクの保存安定性と吐出安定性とを高度に両立することができる。なお、爪被覆用インクの溶存酸素濃度を所定の範囲内に設定するには、以下の方法を用いればよい。まず、爪被覆用インクの溶存酸素濃度を下げる場合には、例えば、爪被覆用インクに各種脱気処理を施して溶存している酸素をインク外に排出する。脱気処理には、超音波脱気処理、減圧脱気処理、遠心脱気処理等の各種脱気処理の1つまたは複数を組み合わせて用いることができる。また、場合によっては、爪被覆用インクを加熱しつつ脱気処理を施す。これにより、爪被覆用インク中に溶存していた酸素を気泡として取り出すことができ、溶存酸素濃度を確実に下げることができる。一方、爪被覆用インクの溶存酸素濃度を上げる場合には、例えば、爪被覆用インク中において酸素含有ガスをバブリングする。これにより、爪被覆用インク中に酸素を確実に溶解させることができる。また、バブリングの際には爪被覆用インクを一旦冷却し、気密容器内に封入した後で常温に戻すようにすれば、より多くの酸素を溶解させることができる。≪爪被覆方法≫次に、本発明の爪被覆方法について説明する。爪被覆方法は、手指の爪や人工爪の表面にネイルアート、保護膜、医療用被膜等を形成する方法であるが、以下では、代表的に、ネイルアートを施す方法について説明する。このネイルアート方法は、上述したようなネイルアート用インクを手指の爪や人工爪の表面上に供給し、その後、光を照射することにより、供給したネイルアート用インクを定着してネイルアートを得る方法である。このような方法により、ネイリストのような専門家でなくても複雑なデザインにも対応する緻密なネイルアートを簡単に施すことができる。以下、このネイルアート方法について詳述する。まず、手指の爪や人工爪以下、これらを指して単に爪という。の表面上に、下地膜アンダーコートを成膜する。この下地膜は、必要に応じて設けられるものであり、省略することもできる。下地膜の構成材料としては、爪とネイルアートとの密着性を有するものであればいかなるものでもよいが、例えば、ポリビニルアルコール、ポリビニルピロリドン、パラオキシ安息香酸メチルのような親水性樹脂が挙げられる。これらの樹脂を用いる場合、必要に応じて溶剤で希釈して液状材料を調製し、これを各種塗布方法により塗布し、その後固化させることにより下地膜を得る。塗布方法としては、例えば、スプレー法、浸漬法、刷毛による塗布法等の方法が用いられる。また、前述したネイルアート用インクから金属粒子を除外したものも好ましく用いられる。このインクを用いることにより、後述するネイルアート用インクと同様、液滴吐出装置を用いて下地膜用のインクを爪の表面上に供給することができる。その結果、短時間で均一な厚さの下地膜を容易に形成することができる。なお、下地膜は、下地である爪の色より明度の高い色をなしているのが好ましい。これにより、下地膜の上に重ねられるネイルアートの発色性および光沢感を高め、美感を向上させることができる。なお、下地膜の明度を上げるためには、白色のような明度の高い色の着色剤を下地膜中に添加すればよい。次に、下地膜上にネイルアート用インクを供給する。ネイルアート用インクの供給は、公知のインクジェット方式の液滴吐出装置インクジェットプリンターを用いて行うことができる。この際、液滴吐出装置に対して、前述したように色の三原色に対応した色を呈するネイルアート用インクを供給することにより、下地膜上にフルカラーの模様を描くことができる。次に、供給されたネイルアート用インクに対して光を照射する。これにより、ネイルアート用インクは硬化し、下地膜上に被膜として定着する。その結果、液滴吐出装置で形成された模様を有するネイルアートが形成される。照射される光は、重合性化合物に重合反応を起こし得るエネルギーの光であれば特に限定されないが、例えば、紫外線等が好ましく用いられる。また、光の波長は、200nm以上450nm以下程度であるのが好ましく、350nm以上450nm以下程度であるのがより好ましい。光の波長が前記範囲であれば、ネイルアート用インクの硬化時間が著しく長くなるのを防止しつつ、十分な生体安全性を確保することができる。また、被照射部における照射強度は、10mW/cm2以上2000mW/cm2以下であるのが好ましく、20mW/cm2以上1500mW/cm2以下であるのがより好ましい。照射強度が前記範囲内であれば、ネイルアート用インクをムラなく均一に、かつ確実に硬化させることができる。なお、光照射は通常、ネイルアート用インクの吐出後、すぐに開始されるが、その際、照射強度を前記範囲内で低くすることにより、その分、照射時間を長くとることができる。これにより吐出されたネイルアート用インク中で金属粒子が配向するのに必要な時間が確保される。その結果、例えば鱗片状をなす金属粒子の主面が爪の表面に沿うように配向され、ネイルアートの光反射性を高めることができる。照射時間は、照射強度によって異なるものの、0.1秒以上60秒以下程度であるのが好ましく、0.5秒以上30秒以下程度であるのがより好ましい。なお、ネイルアート用インクが硬化に至るまでの時間を1としたとき、照射時間が0.5未満になるよう照射強度を設定することにより、金属粒子は一定の方向に配向することなく、ランダムに配向する傾向を示す。このため、得られるネイルアートは、様々な方向からの光を反射する特性を有するものとなり、またたく星のような光沢感を有するものとなる。一方、照射時間が0.5以上になるよう照射強度を設定することにより、金属粒子は一定の方向に配向する傾向を示す。このため、得られるネイルアートは、一定の方向からの光を高い反射率で反射する特性を有するものとなり、平坦な鏡のような光沢感を有するものとなる。このように、本発明の一形態であるネイルアート用インクによれば、粘性が低いものを一定の厚さで供給することができるので、単に照射時間を設定することのみで、得られるネイルアートの光反射特性を制御し易いという点で有用である。また、光照射による照射エネルギー積算光量は、5mJ/cm2以上1000mJ/cm2以下であるのが好ましく、10mJ/cm2以上800mJ/cm2以下であるのがより好ましい。照射エネルギーが前記範囲内であれば、十分な密着性および耐擦性を有するネイルアートが得られる。光源には、例えば、水銀ランプ、メタルハライドランプ、紫外線発光ダイオードUV-LED、紫外線レーザーダイオードUV-LD等が用いられる。中でも、小型、高寿命、高効率、低コストの観点から、紫外線発光ダイオードUV-LEDおよび紫外線レーザーダイオードUV-LDが好ましく用いられる。次に、得られたネイルアートを覆うように被覆膜を成膜する。この被覆膜は、ネイルアートに耐候性、耐擦性等を付与するものであるが、必要に応じて設けられるものであり、省略することもできる。被覆膜の構成材料としては、ネイルアートとの密着性や耐候性および耐擦性等を有するものであればいかなるものでもよいが、例えば、酢酸酪酸セルロース、トルエンスルホンアミド系樹脂の他、酢酸イソ酪酸スクロース、安息香酸スクロースのようなスクロース系樹脂等が挙げられる。また、これらの樹脂を用いる場合、必要に応じて溶剤で希釈して液状材料を調製し、これを各種塗布方法により塗布し、その後固化させることにより被覆膜を得る。溶剤としては、例えば、アセトン、メチルエチルケトン、酢酸プロピル、酢酸イソプロピル、酢酸イソブチル、メタノール、エタノール、n-プロパノール、イソプロパノール、n-ブタノール、エチルセロソルブ、ブチルセロソルブのようなエチレングリコール誘導体、エチルカービトール、ブチルカービトルのようなジエチレングリコール誘導体等が挙げられ、これらのうちの1種または2種以上を組み合わせて用いることができる。また、ネイルアートの形成のために金属粒子を含むネイルアート用インクを用いた場合、被覆膜を形成するための爪被覆用インクとしては、前記ネイルアート用インクから金属粒子を除外したものが好ましく用いられる。このインクを用いることにより、ネイルアートと被覆膜との密着性を高めることができる。以上のようにして、緻密なネイルアートが得られる。なお、本発明の爪被覆方法によれば、手指の爪に代えて人工爪付け爪の表面にネイルアートを施すこともできる。人工爪の構成材料としては、例えば、ポリメチルメタクリレート、ポリスチレン、ポリカーボネート、ポリビニルクロライド、ポリエーテルサルホン、ポリエチレンテレフタレート、ポリアミド、ABS樹脂等の各種熱可塑性樹脂が挙げられる。また、人工爪は、硬質のものでも、軟質のものでもよい。軟質の人工爪は、いわゆるネイルフィルムと呼ばれるものであり、表面にネイルアートを施した後、手指の爪に貼り付けるようにして使用される。ネイルフィルムの構成材料としては、例えば、ポリエステル、ナイロン、ポリプロピレン、ポリエチレン等が挙げられる。以上、本発明について、好適な実施形態に基づいて説明したが、本発明はこれらに限定されるものではない。次に、本発明の具体的実施例について説明する。1.ネイルアートの形成実施例1まず、水アトマイズ法によりアルミニウム粉末を製造した。次いで、ジルコアニアビーズ直径:5mmを用いた遊星ボールミルに得られたアルミニウム粉末を投入し、アルミニウム粉末を鱗片状に加工した。次に、下記の成分を含むネイルアート用インクを用意した。<ネイルアート用インクの組成>金属粒子:平板状アルミニウム粒子平均粒径D50:0.8μm重合性化合物:フェノキシエチルアクリレート大阪有機化学工業株製:アクリル酸2-2-ビニロキシエトキシエチル株日本触媒製:トリプロピレングリコールジアクリレート:ジプロピレングリコールジアクリレート:4-ヒドロキシブチルアクリレート光重合開始剤:ビス2,4,6-トリメチルベンゾイル-フェニルフォスフィンオキサイドチバジャパン株製、IRGACURE819:2,4,6-トリメチルベンゾイルジフェニルフォスフィンオキサイドLambson社製、speedcureTPO:2,4ジエチルチオキサントンLambson社製、speedcureDETX重合禁止剤:p-メトキシフェノールレベリング剤:シリコーン系表面調整剤ビックケミージャパン株製、UV-3500次に、上記ネイルアート用インクに脱気処理を施し、空気を巻き込まないようにして気密容器内に封入した。これにより、インクパックを得た。次に、上記インクパックを液滴吐出装置に装填し、ポリプロピレン製の付け爪の表面上に、線幅100μm、ピッチ100μmの縞模様のネイルアートを描画した。次いで、ピーク波長365nmの紫外線を照射強度100mW/cm2、積算光量200mJ/cm2で照射し、ネイルアートを硬化させた。実施例2~14インクパック中のネイルアート用インクの調製に用いる原料の種類および比率を、それぞれ表1または表2に示すように変更した以外は、それぞれ、実施例1と同様にしてネイルアートを得た。なお、表1および表2においては、フェノキシエチルアクリレートPII:1.7をPEA、アクリル酸2-2-ヒドロキシエトキシエチルをVEEA、トリプロピレングリコールジアクリレートPII:1.6をTPGDA、ジプロピレングリコールジアクリレートをDPGDA、N-ビニルカプロラクタムをVC、ベンジルメタクリレートをBM、ジメチロールトリシクロデカンジアクリレートをDMTCDDA、アミノアクリレートをAA、ウレタンアクリレートをUA、Irgacure819チバジャパン社製をic819、SpeedcureTPOACETO社製をscTPO、SpeedcureDETXLambson社製をscDETX、UV-3500ビックケミー社製をUV3500、p-メトキシフェノールをpMP、4-ヒドロキシブチルアクリレートPII:3をHBAで示した。また、実施例10については、水アトマイズ法に代えてガスアトマイズ法により製造したアルミニウム粉末を使用した。また、実施例14については、遊星ボールミルによるアルミニウム粉末の形状加工プロセスを省略した。実施例15金属粒子の添加を省略するとともに原料の種類および比率を表2に示すようにした以外は、実施例1と同様にしてネイルアートを得た。比較例1金属粒子を含む水性インクを調製し、これをネイルアート用インクとした以外は、実施例1と同様にしてネイルアートを得た。なお、紫外線照射に代えて、40°Cの温風を5分間吹き付けることによりネイルアートを固化させた。なお、水性インクの組成は、平板状アルミニウム粒子平均粒径D50:0.8μm、2-ピロリドン50g、エチレングリコール20g、ロジン樹脂5g、水400gの混合物であり、平板状アルミニウム粒子の含有率は2.0質量とした。比較例2金属粒子の添加を省略した以外は、比較例1と同様にしてネイルアートを得た。2.ネイルアートの評価2.1.精細度評価各実施例および各比較例で得られたネイルアートについて、その精細度を以下のようにして評価した。まず、ネイルアートを光学顕微鏡で観察し、10箇所の線幅を測定して平均値を算出した。そして、以下の評価基準に基づいて評価した。<精細度の評価基準>A:線幅の設定値100μmからのズレ量が10μm未満であるB:線幅の設定値100μmからのズレ量が10μm以上20μm未満であるC:線幅の設定値100μmからのズレ量が20μm以上30μm未満であるD:線幅の設定値100μmからのズレ量が30μm以上40μm未満であるE:線幅の設定値100μmからのズレ量が40μm以上50μm未満であるF:線幅の設定値100μmからのズレ量が50μm以上である2.2.光沢感評価各実施例および各比較例で得られたネイルアートについて、その光沢度計MINOLTAMULTIGLOSS268を用い、煽り角度60°での光沢度を測定し、以下の基準に従い評価した。なお、この光沢度は、その値が高いほどネイルアートとしての美感に優れているといえる。<光沢度の評価基準>A:光沢度が300以上美感が特に良好であるB:光沢度が200以上300未満美感がやや良好であるC:光沢度が100以上200未満美感がやや不良であるD:光沢度が100未満美感が不良である2.3.液滴吐出における安定性評価吐出安定性評価各実施例および各比較例で得られたネイルアート用インクについて、液滴吐出における安定性を以下のようにして評価した。まず、各インクパックを60°Cの温度で5日間加熱した。次いで、チャンバーサーマルチャンバー内に、液滴吐出装置を設置するとともに、加熱した各サンプルNo.のインクパックを用意した。そして、液滴吐出装置のピエゾ素子の駆動波形を最適化した後、25°C、55RHの環境下で、液滴吐出ヘッドのノズルから、2000000発2000000滴のネイルアート用インクの液滴の連続吐出を行った。そして、着弾した各液滴の中心位置の中心狙い位置からのズレ量dの平均値を求め、以下の5段階の基準に従ってそのズレ量dの平均値を評価した。なお、この値が小さいほど飛行曲がりの発生が効果的に防止されており、吐出安定性が高いと言える。<吐出安定性の評価基準>A:ズレ量dの平均値が0.09μm未満であるB:ズレ量dの平均値が0.09μm以上0.15μm未満であるC:ズレ量dの平均値が0.15μm以上0.18μm未満であるD:ズレ量dの平均値が0.18μm以上0.22μm未満であるE:ズレ量dの平均値が0.22μm以上である以上、2.1~2.3の評価結果を表3に示す。表3に示すように、各実施例で得られたネイルアートでは、光沢感に優れた緻密なネイルアートになっていることが認められた。これは、各実施例で得られたネイルアート用インクは、吐出された後、すぐに硬化させることができた速乾性に優れているため、金属粒子がランダムな状態で配置され易く、その結果、あらゆる方向への光反射性が高くなるとともに、滲みが抑えられていることに起因するものであると推察される。また、実施例15で得られたネイルアートでは、光沢感は得られなかったものの、滲みの発生は認められなかった。これに対し、比較例1で得られたネイルアートでは、所定の方向への光反射は認められたものの、測定方向への光反射は低かった。また、比較例1、2では、滲みの発生が認められた。また、各実施例および比較例2で得られたネイルアート用インクは、いずれも吐出安定性に優れていたが、比較例1で得られたネイルアート用インクは、吐出安定性が低かった。この結果は、比較例1で得られたネイルアート用インク中において、金属粒子が十分な分散状態にないため、インクの吐出挙動および飛行挙動に悪影響を及ぼしたことに起因するものであると推察される。"